Brevet FR3002943A1 — publié le 20140912

- 1 - SIROP (METH)ACRYLIQUE LIQUIDE D'IMPREGNATION D'UN SUBSTRAT FIBREUX, PROCEDE D'IMPREGNATION D'UN SUBSTRAT FIBREUX, MATERIAU COMPOSITE OBTENU APRES POLYMERISATION DUDIT SUBSTRAT PRE-IMPREGNE f Domaine de l'inventionl [oon La présente invention concerne un sirop (méth)acrylique liquide d'imprégnation d'un substrat fibreux. [002] Plus particulièrement, l'invention concerne un sirop liquide (méth)acrylique visqueux contenant principalement des composants méthacryliques ou acryliques et une substance ignifugeante destinée à améliorer la résistance au feu d'une matrice thermoplastique obtenue après polymérisation du sirop. L'invention concerne en outre un procédé d'imprégnation d'un substrat fibreux ou de fibres longues avec ledit sirop liquide visqueux. L'invention concerne également un substrat fibreux pré-imprégné avec ledit sirop qui est utile pour la fabrication de pièces composites. [003] La présente invention concerne également un procédé de fabrication de pièces mécaniques ou éléments structurels en matériau composite et des pièces mécaniques ou éléments structurels en matériau composite obtenues par ce procédé. fArt antérieurl [004] Les pièces mécaniques qui doivent tenir des contraintes élevées pendant leur utilisation, sont largement fabriquées à partir de matériaux composites. Un matériau composite est une combinaison macroscopique de deux matériaux non miscibles ou plus. Le matériau composite est constitué par au moins un matériau qui forme la matrice, c'est-à-dire une phase continue assurant la cohésion de la structure, et un matériau de renfort. [005] L'objectif, lors de l'utilisation d'un matériau composite, est d'obtenir des performances qui ne sont pas disponibles avec chacun de ses constituants lorsqu'ils sont utilisés séparément. Par conséquent, des matériaux composites sont largement utilisés dans plusieurs secteurs industriels tels que par exemple la construction, l'automobile, l'aérospatial, les transports, les loisirs, l'électronique et le sport, notamment en raison de leurs meilleures performances mécaniques (résistance à la traction supérieure, module de traction supérieur, ténacité à la rupture supérieure) et de leur faible densité, en comparaison des matériaux homogènes. [006] La classe la plus importante, au regard du volume à l'échelle industrielle commerciale, est celle des composites à matrices organiques, dans lesquels le matériau de matrice est généralement un polymère. La matrice d'un matériau composite polymère est soit un polymère thermoplastique, soit un polymère thermodurcissable. Ref : 0353-ARK31 - 2 - [007] Les polymères thermodurcissables consistent en des structures tridimensionnelles réticulées. La réticulation est obtenue par cuisson de groupes réactifs dans un pré-polymère. La cuisson peut par exemple être obtenue par chauffage des chaînes polymères afin de réticuler et de durcir le matériau de manière permanente. Afin de préparer le matériau composite polymère, un pré-polymère est mélangé avec l'autre composant, tel que des billes ou fibres de verre, ou l'autre composant est mouillé ou imprégné et cuit ultérieurement. Des exemples de prépolymères ou de matériau de matrice pour polymères thermodurcissables sont les polyesters insaturés, les esters de vinyle, les matériaux époxy ou phénoliques. [008] Un inconvénient majeur d'une matrice polymère thermodurcissable est sa réticulation. La matrice ne peut pas facilement être façonnée en d'autres formes. Une fois le polymère réticulé, la forme est fixée. Ceci rend également difficile le recyclage du matériau composite thermodurcissable et des pièces ou articles mécaniques ou structurés fabriqués comprenant ledit matériau composite thermodurcissable, qui sont brûlés dans une cimenterie ou jetés dans une décharge. [009] Pour permettre le thermoformage et le recyclage, on préfère utiliser les polymères thermoplastiques. [0010] Les polymères thermoplastiques consistent en des polymères linéaires ou ramifiés qui ne sont pas réticulés. Les polymères thermoplastiques sont chauffés afin de mélanger les constituants nécessaires pour la fabrication du matériau composite et sont refroidis pour figer la forme finale. Le problème de ces polymères thermoplastiques fondus est leur viscosité très importante. Afin de préparer un matériau composite polymère à base de polymère thermoplastique, une résine polymère thermoplastique, communément appelée « sirop », est utilisée pour imprégner le matériau de renfort, par exemple un substrat fibreux. Une fois polymérisé, le sirop polymère thermoplastique constitue la matrice du matériau composite. Au moment de l'imprégnation, la viscosité du sirop d'imprégnation doit être maitrisée et adaptée pour ne pas être trop fluide ou trop visqueuse, de manière à imprégner correctement chaque fibre du substrat fibreux. Lorsque le mouillage est partiel, selon que le sirop est trop fluide ou trop visqueux, il apparait respectivement des zones « à nu », c'est-à-dire non imprégnées, et des zones où il se forme des gouttes de polymère sur les fibres qui sont à l'origine de la création de bulles. Ces zones « à nu » et ces bulles engendrent l'apparition de défauts dans le matériau composite final qui sont à l'origine, entre autre, d'une perte de résistance mécanique du matériau composite final. Un sirop répondant à ce problème a été mis au point par la Demanderesse et est décrit dans les demandes de brevet non encore publiées FR N° FR1159553, déposé le 21 Octobre 2011 ou son extension PCT N° Ref : 0353-ARK31 - 3 - PCT/EP2012/004381 déposée le 19 Octobre 2012 et dans la demande de brevet N° FR1256929 déposé le 18 Juillet 2012, non encore publiée. [0011] D'autre part, la législation impose de plus en plus que les matériaux soient ignifugés, notamment dans les secteurs du bâtiment ou du ferroviaire. Les matériaux utilisés dans les espaces publics, surtout s'ils sont confinés, doivent donc tenir aux tests de contrainte au feu. D'autre part, les contraintes liées à l'environnement imposent également que les formulations ignifuges ne contiennent pas d'halogène car, lors de la combustion, des agents ignifugeants halogénés et des gaz acides et toxiques risquent d'être libérés. [0012] L'ajout d'agent(s) ignifugeant(s) ne doit cependant pas perturber la viscosité du sirop d'imprégnation, afin d'imprégner correctement chaque fibre du substrat fibreux et éviter l'apparition de défauts dans le matériau composite final. L'ajout de tel(s) agent(s) ignifugeant(s) ne doit pas non plus altérer les propriétés thermoplastiques du matériau composite obtenu après polymérisation du substrat fibreux pré-imprégné. [0013] La demande US 2005/0143503 décrit un agent ignifugeant sous forme de particules agglomérées. Les particules sont constituées de 99,99 à 80% d'un (di)phosphinate et de 0,01 à 20% d'un liant polymère qui peut être à base d'acrylates. [0014] La demande internationale VVO 2005/061606 décrit l'ignifugation d'un polymère thermoplastique par un mélange d'un composé (F1) semblable au composé phosphinate de formule (I) qui est utilisé dans la présente invention, d'un composé (F2) qui est un produit de réaction entre l'acide phosphorique et la mélamine et/ou un produit de réaction entre l'acide phosphorique et un dérivé de condensation de la mélamine et d'un composé (F3) qui est un dérivé de condensation de la mélamine. [0015] Les brevets DE 2447727 et DE 2252258 décrivent respectivement des polyamides ou des polyesters ignifugés à l'aide de (di)phosphinates. [0016] La demande EP 1013713 décrit une structure multicouche comprenant une couche d'une composition méthacrylique ignifugée à l'aide d'un composé halogéné et une couche d'un polymère thermoplastique, comme le PVC. [0017] Dans aucun de ces documents, il n'est suggéré que l'incorporation, dans un sirop (méth)acrylique liquide d'imprégnation, de substance(s) ignifugeante(s) choisie(s) parmi des dérivés phosphorés ou des charges minérales hydratées, avec une teneur globale d'au plus 50% en poids, permet d'obtenir un sirop présentant une viscosité optimale pour imprégner correctement les fibres d'un substrat fibreux et permet d'obtenir, après polymérisation du sirop, un matériau composite thermoplastique ignifugé sans halogène, résistant au feu et dont les propriétés thermoplastiques sont conservées. Ref : 0353-ARK31 - 4 - [Problème technique] [0018] L'invention a donc pour but de remédier à au moins un des inconvénients de l'art antérieur. [0019] L'invention vise notamment à proposer une pièce mécanique en matériau composite thermoplastique présentant une résistance au feu telle, que le matériau composite ait une valeur d'indice d'oxygène limite (I0L) supérieure à 40. [0020] L'invention vise aussi à proposer une pièce mécanique en matériau composite thermoplastique présentant une résistance au feu telle, que le matériau composite ait des valeurs, mesurées au cours d'un test de cône calorimètre, de pHRR et THR les plus faibles possibles, et de TTI et TOF les plus grandes possibles. Le taux de fumées et les quantités de CO et CO2 doivent également être les plus faibles possibles. [0021] L'invention vise en outre à mouiller complètement, correctement et de manière homogène le substrat fibreux pendant l'imprégnation. Tout défaut du mouillage des fibres par exemple par des bulles et des vides diminue les performances mécaniques de la pièce composite finale. [0022] Un autre objectif de la présente invention est de proposer un procédé qui peut être réalisé à faible coût et qui permet une fabrication, à l'échelle industrielle, de pièces mécaniques ou éléments structurel en matériau composite thermoplastique. Par ailleurs, le procédé doit être facile et simple à mettre en oeuvre en utilisant des composés disponibles dans le commerce. La fabrication des pièces composites doit également être reproductible et rapide, ce qui signifie des temps de cycle courts. f Brève description de l'invention] [0023] De manière surprenante, il a été découvert qu'un sirop (meth)acrylique liquide d'imprégnation d'un substrat fibreux, ledit substrat fibreux étant constitué de fibres longues, ledit sirop étant caractérisé en ce qu'il comprend : a)un polymère (méth)acrylique, b)un monomère (méth)acrylique, c)au moins une substance ignifugeante choisie parmi : - des additifs dérivés phosphorés tels que des phosphinates, des diphosphinates, des phosphonates, des phosphates, du phosphore rouge, des polyphophates d'ammonium ayant un nombre de motifs n d'au moins 1000, - des charges minérales hydratées telles que des hydroxydes métalliques, la teneur globale en substance ignifugeante dans ledit sirop (méth)acrylique liquide étant inférieure à 50 % en poids, de préférence inférieure à 30, ledit sirop (méth)acrylique liquide ayant une viscosité dynamique comprise entre 10 mPa*s et 10 000 mPa*s, de Ref : 0353-ARK31 - 5 - préférence entre 50 mPa*s et 5 000 mPa*s et avantageusement entre 100 mPa*s et 1 000 mPa*s, fournit une imprégnation complète et correcte du substrat fibreux et une très bonne résistance au feu après polymérisation. [0024] De manière surprenante, la demanderesse a également découvert qu'un procédé d'imprégnation pour l'imprégnation d'un substrat fibreux, ledit substrat fibreux étant constitué de fibres longues et ledit procédé comprenant une étape d'imprégnation dudit substrat fibreux avec ledit sirop (méth)acrylique liquide d'imprégnation, fournit une imprégnation complète et correcte du substrat fibreux. [0025] Étonnamment, il a en outre été découvert qu'un procédé de fabrication de pièces composites comprenant les étapes suivantes : a) l'imprégnation d'un substrat fibreux avec un tel sirop (méth)acrylique liquide, b) la polymérisation du sirop (méth)acrylique liquide imprégnant ledit substrat fibreux, permet d'obtenir des pièces composites thermoplastiques présentant des propriétés de résistance au feu significativement améliorées et telles que les pièces en matériau composite ont une valeur d'indice d'oxygène limite (I0L) supérieure à 40, des valeurs de pHRR et THR les plus faibles possibles, et de TTI et TOF les plus grandes possibles. [0026] Par ailleurs, il a également été découvert qu'une pièce composite obtenue par le procédé de fabrication, possédant une résistance au feu significativement améliorée, ne contient presque pas de défauts tels que des vides entre le substrat fibreux et le polymère (méth)acrylique. f Description détaillée de l'inventionl [0027] Selon un premier aspect, la présente invention concerne un sirop (méth)acrylique liquide d'imprégnation d'un substrat fibreux, ledit substrat fibreux étant constitué de fibres longues et ledit sirop étant caractérisé en ce qu'il comprend: a)un polymère (méth)acrylique, b)un monomère (méth)acrylique, c)au moins une substance ignifugeante choisie parmi : - des additifs dérivés phosphorés tels que des phosphinates, des diphosphinates, des phosphonates, des phosphates, du phosphore rouge, des polyphophates d'ammonium ayant un nombre de motifs n d'au moins 1000, - des charges minérales hydratées telles que des hydroxydes métalliques, la teneur globale en substance ignifugeante dans ledit sirop (méth)acrylique liquide étant inférieure à 50 % en poids, de préférence inférieure à 30 %, ledit sirop (méth)acrylique Ref : 0353-ARK31 - 6 - liquide ayant une viscosité dynamique comprise entre 10 mPa*s et 10 000 mPa*s, de préférence entre 50 mPa*s et 5 000 mPa*s et avantageusement entre 100 mPa*s et 1 000 mPa*s. [0028] Le terme « substrat fibreux » tel qu'utilisé se rapporte à des tissus, des feutres ou des non-tissés qui peuvent être sous la forme de bandes, de nappes, de tresses, de mèches ou de pièces. [0029] Le terme « (méth)acrylique » tel qu'utilisé se rapporte à tout type de monomères acryliques et méthacryliques. [0030] Le terme « PMMA » tel qu'utilisé se rapporte aux homo- et copolymères de méthacrylate de méthyle (MMA), le rapport en poids de MMA dans le PMMA étant d'au moins 70 % en poids pour le copolymère de MMA. [0031] Le terme « monomère » tel qu'utilisé se rapporte à une molécule qui peut subir une polymérisation. [0032] Le terme « polymérisation tel qu'utilisé se rapporte au procédé de transformation d'un monomère ou d'un mélange de monomères en un polymère. [0033] Le terme « polymère thermoplastique » tel qu'utilisé se rapporte à un polymère qui se transforme en un liquide ou devient plus liquide ou moins visqueux lorsqu'il est chauffé et qui peut prendre de nouvelles formes par l'application de chaleur et de pression. [0034] Le terme « polymère thermodurcissable » tel qu'utilisé se rapporte à un prépolymère à un état souple, solide ou visqueux qui se transforme de manière irréversible en un réseau polymère insoluble et infusible par cuisson. [0035] Le terme « composite polymère » tel qu'utilisé se rapporte à un matériau multicomposant comprenant plusieurs domaines de phase différents, parmi lesquels au moins un type de domaine de phase est une phase continue et dans lequel au moins un composant est un polymère. [0036] Le terme «substance ignifugeante » tel qu'utilisé se rapporte à une substance, additif ou charge, apte à retarder l'inflammation d'un matériau afin d'améliorer sa tenue au feu. [0037] Concernant la pièce composite, il s'agit d'un panneau, d'un couvercle ou d'une coque constitué d'un matériau composite ou de pièces pour avions, pour bateaux (coque et pont), véhicules de chemin de fer (trappe, cloison, caisse) et de pièces automobiles (carrosserie, capot, porte). [0038] Le sirop (méth)acrylique liquide selon l'invention, destiné à imprégner le substrat fibreux, comprend notamment un monomère (méth)acrylique ou un mélange de monomères (méth)acryliques, un polymère (méth)acrylique et au moins une substance Ref : 0353-ARK31 - 7 - ignifugeante destinée à retarder l'inflammation de la matrice polymère thermoplastique obtenue après polymérisation du sirop. [0039] En ce qui concerne le monomère (méth)acrylique, le monomère est choisi parmi l'acide acrylique, l'acide méthacrylique, les monomères acryliques d'alkyle, les monomères méthacryliques d'alkyle et leurs mélanges. [0040] De préférence, le monomère est choisi parmi l'acide acrylique, l'acide méthacrylique, les monomères acryliques d'alkyle, les monomères méthacryliques d'alkyle et leurs mélanges, le groupe alkyle contenant de 1 à 22 carbones, linéaires, ramifiés ou cycliques ; le groupe alkyle contenant de préférence 1 à 12 carbones, linéaires, ramifiés ou cycliques. [0041] Avantageusement, le monomère (méth)acrylique est choisi parmi le méthacrylate de méthyle, le méthacrylate d'éthyle, l'acrylate de méthyle, l'acrylate d'éthyle, l'acide méthacrylique, l'acide acrylique, l'acrylate de n-butyle, l'acrylate d'isobutyle, le méthacrylate de n-butyle, le méthacrylate d'isobutyle, l'acrylate de cyclohexyle, le méthacrylate de cyclohexyle, l'acrylate d'isobornyle, le méthacrylate d'isobornyle et leurs mélanges. [0042] Plus avantageusement, le monomère (méth)acrylique est choisi parmi le méthacrylate de méthyle, l'acrylate d'isobornyle ou l'acide acrylique et leurs mélanges. [0043] Selon un mode de réalisation préféré, au moins 50 % en poids, de préférence au moins 60 % en poids du monomère est le méthacrylate de méthyle. [0044] Selon un mode de réalisation davantage préféré, au moins 50 % en poids, de préférence au moins 60 % en poids, de manière davantage préférée au moins 70 % en poids et avantageusement au moins 80 % en poids et encore plus avantageusement 90 % en poids du monomère est un mélange de méthacrylate de méthyle avec de l'acrylate d'isobornyle et/ou de l'acide acrylique. [0045] En ce qui concerne le polymère (méth)acrylique, on peut mentionner les polyméthacrylates d'alkyle ou les polyacrylates d'alkyle. Selon un mode de réalisation préféré, le polymère (méth)acrylique est le polyméthacrylate de méthyle (PMMA). [0046] Le terme « PMMA » désigne un homopolymère ou copolymère de méthacrylate de méthyle (MMA) ou leurs mélanges. [0047] Selon un mode de réalisation, l'homo- ou le copolymère de méthacrylate de méthyle (MMA) comprend au moins 70 %, de préférence au moins 80 %, avantageusement au moins 90 % et plus avantageusement au moins 95 % en poids de méthacrylate de méthyle. [0048] Selon un autre mode de réalisation, le PMMA est un mélange d'au moins un homopolymère et d'au moins un copolymère de MMA, ou un mélange d'au moins deux Ref : 0353-ARK31 - 8 - homopolymères ou deux copolymères de MMA ayant un poids moléculaire moyen différent, ou un mélange d'au moins deux copolymères de MMA ayant une composition de monomères différente. [0049] Le copolymère de méthacrylate de méthyle (MMA) comprend de 70 % à 99,7 % en poids de méthacrylate de méthyle et de 0,3 à 30 % en poids d'au moins un monomère contenant au moins une insaturation éthylénique qui peut copolymériser avec le méthacrylate de méthyle. [0050] Ces monomères sont bien connus et on peut notamment mentionner les acides acrylique et méthacrylique et les (méth)acrylates d'alkyle dans lesquels le groupe alkyle contient de 1 à 12 atomes de carbone. À titre d'exemple, on peut mentionner l'acrylate de méthyle et le (méth)acrylate d'éthyle, de butyle ou de 2-éthylhexyle. De préférence, le comonomère est un acrylate d'alkyle dans lequel le groupe alkyle contient de 1 à 4 atomes de carbone. [0051] Selon un mode de réalisation préféré, le copolymère de méthacrylate de méthyle (MMA) comprend de 80 % à 99,7 %, avantageusement de 90 % à 99,7 % et plus avantageusement de 90 % à 99,5 % en poids de méthacrylate de méthyle et de 0,3 % à 20 %, avantageusement de 0,3 % à 10 % et plus avantageusement de 0,5 % à 10 % en poids d'au moins un monomère contenant au moins une insaturation éthylénique qui peut copolymériser avec le méthacrylate de méthyle. De préférence, le comonomère est choisi parmi l'acrylate de méthyle ou l'acrylate d'éthyle ou leurs mélanges. [0052] La masse moléculaire moyenne en poids du polymère (méth)acrylique doit être élevée, ce qui signifie supérieur à 50 000 g/mol, de préférence supérieur à 100 000 g/mol. [0053] La masse moléculaire moyenne en poids peut être mesurée par chromatographie d'exclusion stérique (SEC en anglais). [0054] Le polymère (méth)acrylique est complètement soluble dans le monomère (méth)acrylique ou dans le mélange de monomères (méth)acryliques. Il permet d'augmenter la viscosité du monomère (méth)acrylique ou du mélange de monomères (méth)acryliques. La solution obtenue est généralement nommée « sirop » ou « pré-polymère ». La valeur de la viscosité dynamique du sirop (méth)acrylique liquide est comprise entre de 10 mPa*s et 10 000 mPa*s, de préférence entre 50 mPa*s et 5 000 mPa*s et avantageusement entre 100 mPa*s et 1 000 mPa*s. La viscosité du sirop peut facilement être mesurée avec un rhéomètre ou un viscosimètre. La viscosité dynamique est mesurée à 25 °C. Le sirop (méth)acrylique liquide a un comportement newtonien, ce qui signifie qu'il n'y a pas de dilution sous cisaillement, de sorte que la viscosité dynamique est indépendante du cisaillement dans un rhéomètre ou de la vitesse du Ref : 0353-ARK31 - 9 - mobile dans un viscosimètre. Une telle viscosité du sirop obtenu permet une imprégnation correcte des fibres du substrat fibreux. [0055] Avantageusement, le sirop (méth)acrylique liquide ne contient pas de solvant supplémentaire ajouté volontairement. [0056] En ce qui concerne la substance ignifugeante, elle est choisie parmi : - des additifs dérivés phosphorés tels que des phosphinates, des diphosphinates, des phosphonates, des phosphates, du phosphore rouge, des polyphophates d'ammonium ayant un nombre de motifs n d'au moins 1000, - des charges minérales hydratées telles que des hydroxydes métalliques. [0057] La teneur globale en substance(s) ignifugeante(s) dans le sirop (meth)acrylique est inférieure à 50% en poids, de préférence inférieure à 30%. Une telle teneur permet de conserver une viscosité dynamique optimale du sirop (meth)acrylique comprise entre 10 mPa*s et 10 000 mPa*s, de préférence entre 50 mPa*s et 5 000 mPa*s et avantageusement entre 100 mPa*s et 1 000 mPa*s. Une telle viscosité permet une imprégnation correcte de toutes les fibres du substrat fibreux et d'obtenir, après polymérisation du sirop, un matériau composite sans défauts. [0058] S'agissant des additifs dérivés phophorés, l'agent ignifugeant est plus particulièrement choisit parmi les phosphinates ou diphosphinates présentant les formules (I) ou (II) suivantes : 0 II R2P - Mm+ M (I) 0 0 2- II (0- P - R3-P - 0 ) Mmm+ I I R1 R2 dans lesquelles : R1 et R2 désignent des groupements alkyle en Cl-06, linéaires ou branchés et/ou aryle ; R3 désigne un groupement alkylène en Ci-Co, linéaire ou branché, arylène en 06-010, alkylarylène ou arylalkylène ; M désigne Mg, Ca, Al, Sb, Sn, Ge, Ti, Zn, Fe, Zr, Ce, Bi, Sr, Mn, Li, Na, K; m est un entier entre 1 et 4; n est un entier entre 1 et 4; x est un entier entre 1 et 4. Ref : 0353-ARK31 (Il) - 10 - [0059] On peut aussi combiner deux ou plusieurs agents ignifugeants de formule (I) ou (Il). Avantageusement, M désigne Ca, Al ou Zn. De préférence, M désigne Al. [0060] R1 et R2 sont de préférence des groupements alkyle comme par exemple des groupements méthyle, éthyle, n-propyle, isopropyle, n-butyle, tert-butyle, n-pentyle et/ou phényle. [0061] R3 est de préférence le groupement méthylène, éthylène, n-propylène, isopropylène, n-butylène, tert-butylène, n-pentylène, n-octylène ou n-docécylène. Il peut s'agir aussi du groupement phénylène, méthylphénylène, éthylphénylène, tertbutylphénylène, méthylnaphtylène, phényléthylène, phényléthylène, phénylpropylène ou naphtalène. [0062] De préférence, on utilise un agent ignifugeant de formule (I) dans lequel M désigne Al et R1 et R2 désignent tous deux un groupement alkyle en Cl-06. De préférence, R1 et R2 sont tous deux des groupements éthyle ou bien un groupement éthyle et un groupement méthyle c'est-à-dire que l'agent ignifugeant correspond à un produit de formule (III) ou (IV) : 0 Al" 0 ( Et 3 (III) p-o() Al" Et- EtP ° 3 (IV) [0063] De préférence, pour obtenir une bonne dispersion dans le sirop (méth)acrylique, et une répartition homogène dans les fibres du substrat fibreux au moment de l'imprégnation, l'agent ignifugeant se présente sous forme de particules dont le diamètre moyen D50 est compris entre 0,5 et 10 pm, avantageusement entre 1 et 5 pm. Ce diamètre moyen D50 des particules est mesuré par granulométrie à diffraction laser, au moyen d'un instrument de la gamme Microtrac (marque déposée). Pour l'estimation du diamètre moyen des particules, on mesure le diamètre moyen en volume D50 ou D(v ;0,5), qui correspond à la taille de la particule pour laquelle 50% de l'échantillon a une taille inférieure à cette taille et 50% de l'échantillon a une taille supérieure à cette taille ou, en d'autres termes, le diamètre équivalent en volume à 50% de volume cumulé. Cette taille est également appelée diamètre moyen en volume, lequel est relié au diamètre médian en masse par la masse volumique des particules, en supposant une masse volumique indépendante de la taille des particules. [0064] De préférence, pour conserver la viscosité optimale du sirop, l'additif ignifugeant à base de phosphinates, lorsqu'il est utilisé seul, représente de 5% à 50% en poids, de préférence de 10% à 30% en poids, et avantageusement de 15% à 25% en poids du sirop (méth)acrylique. Ref : 0353-ARK31 - 11 - [0065] S'agissant des charges minérales hydratées, ce sont essentiellement des hydroxydes métalliques, qui se présentent plus particulièrement sous forme de trihydate d'alumine (Al(OH)3) ou d'hydroxyde de magnésium (Mg(OH)). De préférence, il s'agit du trihydrate d'alumine (Al(OH)3). [0066] Les hydroxydes métalliques subissent une déshydratation endothermique lors de leur dégradation thermique. La libération d'eau refroidit le matériau composite et dilue les gaz dans la zone des flammes, provoquant ainsi un retard à l'inflammation. De plus, à l'issue de leur dégradation thermique, il se forme dans le matériau composite, une couche d'oxyde métallique A120 ou MgO qui joue un rôle de bouclier thermique. [0067] De préférence, pour obtenir une bonne dispersion dans le sirop (méth)acrylique, et une répartition homogène dans les fibres du substrat fibreux au moment de l'imprégnation, l'hydroxyde métallique ignifugeant se présente sous forme de particules dont le diamètre moyen D50 est compris entre 0,5 et 10 pm, avantageusement entre 1 et 5 pm. Ce diamètre moyen D50 des particules est mesuré par granulométrie à diffraction laser, au moyen d'un instrument de la gamme Microtrac (marque déposée). Pour l'estimation du diamètre moyen des particules, on mesure le diamètre moyen en volume D50 ou D(v ;0,5), qui correspond à la taille de la particule pour laquelle 50% de l'échantillon a une taille inférieure à cette taille et 50% de l'échantillon a une taille supérieure à cette taille ou, en d'autres termes, le diamètre équivalent en volume à 50% de volume cumulé. Cette taille est également appelée diamètre moyen en volume, lequel est relié au diamètre médian en masse par la masse volumique des particules, en supposant une masse volumique indépendante de la taille des particules. [0068] De préférence, pour conserver la viscosité optimale du sirop, les charges ignifugeantes à base d'hydroxyde métallique, lorsqu'elles sont utilisées seules, c'est-à- dire sans autre additif ignifugeant, représente de 5% à 50% en poids, de préférence de 10% à 50% en poids, et avantageusement de 30% à 50% en poids du sirop (méth)acrylique. [0069] Les additifs ignifugeants ou les charges ignifugeantes peuvent être utilisés seuls ou en combinaison dans le sirop (méth)acrylique. La teneur globale de ces substances dans le sirop (méth)acrylique ne doit cependant pas dépasser 50% en poids, de préférence elle est inférieure à 30% en poids, afin de conserver la viscosité du sirop. [0070] La (les) substance(s) ignifugeante(s) peut en outre être associée(s) à au moins un autre additif ou charge qui permet de renforcer son efficacité ignifugeante. Le sirop (méth)acrylique peut donc comprendre de façon optionnelle au moins un autre additif ou charge, choisi par exemple dans la liste suivante: - des additifs tels que la silice pyrogénée ou les argiles/bentonites; Ref : 0353-ARK31 - 12 - - des charges inorganiques telles que le carbonate de magnésium, le carbonate de calcium, l'oxyde de magnésium, l'oxyde de calcium, l'hydrotalcite, le dihydrotalcite, l'hydroxyde de calcium, le talc (silicate de magnésium dihydroxylé), ou des oxydes métalliques, comme par exemple l'oxyde de zinc, l'oxyde d'aluminium, les oxydes de titane, le trioxyde d'antimoine, le tartrate d'antimoine. [0071] Ces additifs ou charges gênent la diffusion des gaz combustibles issus de la pyrolyse lors d'un feu et permettent par conséquent d'améliorer la résistance au feu du matériau composite final et de renforcer l'efficacité de la (des) substance(s) ignifugeante(s) incorporée(s) dans le sirop (méth)acrylique. [0072] Une charge n'est pas considérée comme un additif dans le cadre de la présente invention. [0073] Afin de conserver une viscosité dynamique du sirop (méth)acrylique telle qu'elle permet une bonne imprégnation du substrat fibreux, et de conserver les propriétés thermoplastiques de la matrice obtenue après polymérisation du substrat fibreux pré- imprégné de sirop, les composés du sirop sont incorporés avec les pourcentages massiques suivants : [0074] Le monomère (méth)acrylique ou les monomères (méth)acryliques dans le sirop (méth)acrylique liquide sont présents dans des proportions comprises entre 40 et 80%, de préférence entre 40 et 70% en poids du sirop (méth)acrylique liquide total. [0075] Le ou les polymères (méth)acryliques dans le sirop (méth)acrylique liquide sont présents à hauteur d'au moins 1 % en poids, de préférence d'au moins 5 (:)/0, avantageusement d'au moins 10 % en poids du sirop (méth)acrylique liquide total. [0076] Le ou les polymères (méth)acryliques dans le sirop (méth)acrylique liquide sont présents à hauteur d'au plus 50 % en poids, de préférence d'au plus 35%, avantageusement d'au plus 20 % en poids du sirop (méth)acrylique liquide total. [0077] En particulier, le sirop (méth)acrylique liquide comprend a)de 5 % en poids à 20 % en poids d'un polymère (méth)acrylique, b) de 40% en poids à 80 % en poids d'un monomère (méth)acrylique, c) de 10 % en poids à 30% en poids d'un agent ignifugeant de formule (I) ou (II), et/ou d) de 15 % en poids à 50 % en poids de trihydrate d'alumine. [0078] Tous les additifs et toutes les charges sont ajoutés au sirop (méth)acrylique liquide avant l'imprégnation. [0079] S'agissant du procédé de fabrication du sirop (méth)acrylique liquide, une première étape consiste à préparer un premier sirop comprenant le monomère (méth)acrylique ou mélange de monomères (méth)acrylique et un polymère Ref : 0353-ARK31 - 13 - (méth)acrylique. La ou les substances ignifugeantes sont ensuite ajoutées dans le premier sirop, dans les proportions indiquées ci-dessus pour conserver une viscosité dynamique comprise entre 10 mPa*s et 10 000 mPa*s, de préférence entre 50 mPa*s et 5 000 mPa*s et avantageusement entre 100 mPa*s et 1 000 mPa*s. [0080] En ce qui concerne le procédé d'imprégnation du substrat fibreux, il comprend une étape d'imprégnation du substrat fibreux avec le sirop (méth)acrylique liquide. Cette étape d'imprégnation se fait dans un moule fermé. [0081] Si la viscosité du sirop (méth)acrylique liquide à une température donnée est un peu trop élevée pour le procédé d'imprégnation, il est possible de chauffer le sirop afin d'avoir un sirop plus liquide pour le mouillage suffisant et l'imprégnation correcte et complète du substrat fibreux. [0082] S'agissant du substrat fibreux, on peut mentionner les tissus, les feutres ou les non-tissés qui peuvent être sous la forme de bandes, de nappes, de tresses, de mèches ou de pièces. Le matériau fibreux peut avoir différentes formes et dimensions, monodimensionnelles, bidimensionnelles ou tridimensionnelles. Un substrat fibreux comprend un assemblage d'une ou de plusieurs fibres. Lorsque les fibres sont continues, leur assemblage forme des tissus. [0083] La forme monodimensionnelle correspond à des fibres linéaires. Les fibres peuvent être discontinues ou continues. Les fibres peuvent être agencées de manière aléatoire ou en parallèle les unes aux autres sous la forme d'un filament continu. Une fibre est définie par son rapport de longueur, qui est le rapport entre la longueur et le diamètre de la fibre. Les fibres utilisées dans la présente invention sont des fibres longues ou des fibres continues. Les fibres ont un rapport de longueur d'au moins 1 000, de préférence d'au moins 1 500, de manière davantage préférée d'au moins 2 000, avantageusement d'au moins 3 000 et le plus avantageusement d'au moins 5 000. [0084] La forme bidimensionnelle correspond à des mats fibreux ou des renforts non tissés ou tissés ou des faisceaux de fibres, qui peuvent également être tressés. [0085] La forme tridimensionnelle correspond par exemple à des mats fibreux ou des renforts non tissés ou des faisceaux de fibres ou leurs mélanges, empilés ou pliés, un assemblage de la forme bidimensionnelle dans la troisième dimension. [0086] Les origines du matériau fibreux peuvent être naturelles ou synthétiques. En tant que matériau naturel, on peut mentionner les fibres végétales, les fibres de bois, les fibres animales ou les fibres minérales. Ref : 0353-ARK31 - 14 - [0087] Des fibres naturelles sont par exemple le sisal, le jute, le chanvre, le lin, le coton, les fibres de noix de coco et les fibres de banane. Des fibres animales sont par exemple la laine ou les cheveux. [0088] En tant que matériau synthétique, on peut mentionner des fibres polymères 5 choisies parmi les fibres de polymères thermodurcissables, de polymères thermoplastiques ou leurs mélanges. [0089] Les fibres polymères peuvent être constituées de polyamide (aliphatique ou aromatique), de polyester, d'alcool polyvinylique, de polyoléfines, de polyuréthanes, de polychlorure de vinyle, de polyéthylène, de polyesters insaturés, de résines époxy et 10 d'esters de vinyle. [0090] Les fibres minérales peuvent également être choisies parmi les fibres de verre, notamment de type E, R ou S2, les fibres de carbone, les fibres de bore ou les fibres de silice. [0091] Le substrat fibreux de la présente invention est choisi parmi les fibres végétales, 15 les fibres de bois, les fibres animales, les fibres minérales, les fibres polymères synthétiques, les fibres de verre, les fibres de carbone ou leurs mélanges. [0092] De préférence, le substrat fibreux est choisi parmi les fibres minérales. [0093] Selon un aspect supplémentaire, l'invention concerne un matériau composite polymère comprenant une matrice (méth)acrylique thermoplastique et un substrat fibreux 20 utilisé comme renfort, dans lequel le substrat fibreux est constitué de fibres longues, ledit matériau composite étant caractérisé en ce que la matrice (méth)acrylique thermoplastique est obtenue après polymérisation dudit substrat fibreux pré-imprégné dudit sirop (méth)acryique liquide. [0094] Un autre aspect de la présente invention est un procédé de fabrication de pièces 25 ou produits mécaniques ou structurés comprenant les étapes suivantes : a) l'imprégnation d'un substrat fibreux avec le sirop (méth)acrylique liquide, b) la polymérisation du sirop (méth)acrylique liquide imprégnant ledit substrat fibreux. [0095] L'imprégnation du substrat fibreux à l'étape a) est de préférence réalisée dans un 30 moule fermé. [0096] Avantageusement, l'étape a) et l'étape b) sont réalisées dans le même moule fermé. [0097] En ce qui concerne le procédé de fabrication de pièces composites, différents procédés pourraient être utilisés pour préparer des pièces. On peut mentionner l'infusion, 35 le moulage en sac sous vide, le moulage en sac sous pression, le moulage en autoclave, le moulage par transfert de résine (RTM), le moulage par injection-réaction (RIM), le Ref : 0353-ARK31 - 15 - moulage par injection-réaction renforcé (R-RIM) et ses variantes, le moulage sous presse ou le moulage par compression. [0098] Les procédés de fabrication préférés pour la fabrication de pièces composites sont des procédés selon lesquels le sirop (méth)acrylique liquide est transféré au substrat fibreux par imprégnation du substrat fibreux dans un moule, de manière davantage préférée dans un moule fermé. [0099] Avantageusement, l'étape d'imprégnation du matériau fibreux est réalisée dans un moule fermé. [00100] Le plus avantageusement, le procédé de fabrication de pièces composites est choisi parmi le moulage par transfert de résine ou l'infusion. [00101] Tous les procédés comprennent l'étape d'imprégnation du substrat fibreux avec le sirop (méth)acrylique liquide avant l'étape de polymérisation dans un moule. [00102] L'étape de polymérisation du sirop (méth)acrylique liquide imprégnant ledit substrat fibreux a lieu après l'étape d'imprégnation dans le même moule. [00103] Le moulage par transfert de résine est un procédé utilisant un ensemble de moulage à deux côtés qui forme les deux surfaces d'un matériau composite. Le côté inférieur est un moule rigide. Le côté supérieur peut être un moule rigide ou flexible. Des moules flexibles peuvent être fabriqués à partir de matériaux composites, de silicone ou de films polymères extrudés tels que le nylon. Les deux côtés s'emboîtent pour former une cavité de moulage. La caractéristique distinctive du moulage par transfert de résine est que le substrat fibreux est placé dans cette cavité et que l'ensemble de moulage est fermé avant l'introduction du sirop (méth)acrylique liquide. Le moulage par transfert de résine comprend de nombreuses variétés qui diffèrent au niveau de la mécanique d'introduction du sirop (méth)acrylique liquide dans le substrat fibreux dans la cavité de moulage. Ces variations vont de l'infusion sous vide au moulage par transfert de résine sous vide (VARTM). Ce procédé peut être réalisé à température ambiante ou élevée. [00104] Avec le procédé d'infusion, le sirop (méth)acrylique liquide doit avoir la viscosité adaptée pour ce procédé de préparation du matériau composite polymère. Le sirop (méth)acrylique liquide est aspiré dans le substrat fibreux présent dans un moule spécial par application d'un léger vide. Le substrat fibreux est infusé et complètement imprégné par le sirop (méth)acrylique liquide. [00105] Un avantage de ce procédé est la grande quantité de matériau fibreux dans le composite. [00106] En ce qui concerne l'utilisation des pièces mécaniques en matériau composite ainsi fabriquées, on peut mentionner les applications automobiles, les applications nautiques, les applications ferroviaires, le sport, les applications aéronautiques et Ref : 0353-ARK31 - 16 - aérospatiales, les applications photovoltaïques, les applications informatiques, les applications pour les télécommunications et les applications pour l'énergie éolienne. [00107] La pièce mécanique en matériau composite est notamment une pièce d'automobile, une pièce de bateau, une pièce de train, un article de sport, une pièce d'avion ou d'hélicoptère, une pièce de vaisseau spatial ou de fusée, une pièce de module photovoltaïque, une pièce d'éolienne, une pièce de meuble, une pièce de construction ou de bâtiment, une pièce de téléphone ou de téléphone portable, une pièce d'ordinateur ou de télévision, une pièce d'imprimante et de photocopieuse. [00108] Les pièces mécaniques ou éléments structurels, obtenus après imprégnation d'un substrat fibreux avec le sirop (méth)acrylique et polymérisation, ont subi des tests de résistance au feu et présentent de bonnes propriétés, tel que cela est illustré par les exemples ci-dessous. Un avantage supplémentaire du matériau composite thermoplastique obtenu grâce à l'invention, réside dans le fait que la matrice (méth)acrylique soumise à un feu dégage moins de fumées toxiques qu'une résine phénolique, utilisée jusqu'à présent pour réaliser des matériaux composites thermodurcissables et qui dégage notamment du monoxyde de carbone. De plus les fumées dégagées par la combustion d'une résine (méth)acrylique sont beaucoup moins opaques que les fumées dégagées par la combustion de résines polyesters ou époxides. [00109] Les pièces mécaniques ou éléments structurels en matériau composite obtenues après imprégnation d'un substrat fibreux avec le sirop (méth)acrylique et polymérisation possèdent un indice d'oxygène limite IOL supérieur à 40. [00110] L'indice d'oxygène limite (IOL) est défini comme étant le pourcentage minimum d'oxygène dans un mélange oxygène-azote (N2/02) pour qu'une combustion soutenue d'une éprouvette E soit observée (dimensions 40x10x3 mm3) dans les conditions d'essais spécifiées par la norme ISO 4589. L'IOL mesure donc la facilité avec laquelle un polymère peut s'enflammer au contact d'une flamme. Plus la valeur de l'IOL est élevée et moins le matériau a tendance à s'enflammer. [00111] La Figure 1 représente le schéma de l'appareillage utilisé pour réaliser les mesures d'IOL. Pour un IOL 21, le matériau est auto-extinguible (ne brûle pas dans l'air). Pour un IOL = 100, le matériau est totalement incombustible. [00112] Le test du cône calorimètre a également été utilisé pour mesurer la résistance au feu des pièces composites réalisées selon l'invention. Ce test du cône calorimétrique est le plus important à l'échelle du laboratoire dans le domaine des tests au feu, car il Ref : 0353-ARK31 - 17 - mesure d'importantes propriétés dans des conditions se rapprochant de celles d'un feu réel, dans les conditions d'essais spécifiées par la norme ISO 5660. La Figure 2 représente un schéma du dispositif de cône calorimètre utilisé pour effectuer les tests. [00113] Des plaques E de dimensions 100x 100x3 mm3 sont exposées à un flux de chaleur pouvant aller jusqu'à 100 kVV.m-2 fourni par un cône chauffant C. La combustion est alors initiée par une étincelle I et est maintenue par l'action du cône chauffant C. L'évolution de la masse de l'échantillon est suivie tout au long de la combustion au moyen d'une balance, ce qui permet de déterminer la vitesse de perte de masse de l'échantillon MLR (acronyme anglais pour « Mass Loss Rate »). Les gaz libérés sont collectés par une hotte H, puis aspirés dans un conduit dans lequel un dispositif P de prélèvement et d'analyse des gaz dégagés permet de mesurer entre autres le débit gazeux et la concentration en oxygène. La méthode est basée sur l'observation empirique que la chaleur libérée est directement proportionnelle à la quantité d'oxygène consommée pendant la combustion. Pour la matière organique, 1 kg d'oxygène consommé correspond à une libération de chaleur de 13,1.103 kJ. La mesure de la concentration en oxygène dans le conduit d'évacuation et le débit gazeux permettent ainsi de déterminer la vitesse de consommation d'oxygène ainsi que le débit calorifique HRR (acronyme anglais pour « Heat Release Rate »). [00114] L'intégration de la courbe exprimant l'évolution de HRR en fonction du temps donne la quantité totale de chaleur dégagée : THR (acronyme anglais pour « Total Heat Released ») exprimée en kJ.m-2. Le maximum du débit calorifique ou pic de débit calorifique (pHRR) est un paramètre représentatif d'un feu, car il permet de définir sa capacité de propagation. D'autres paramètres sont mesurés tels que le temps d'ignition TTI (acronyme anglais pour « Time to ignition ») caractérisant la facilité d'inflammation du matériau, le temps d'extinction TOF (acronyme anglais pour « Time of flame-out »), les quantités de CO et de CO2 dégagés, la vitesse de libération des fumées, etc... [00115] Pour définir des propriétés retardatrices de flamme intéressantes, il faut que pHRR et THR soient les plus faibles possibles, que TTI et TOF soient les plus grands possibles. Le taux de fumées et les quantités de CO et CO2 doivent également être les plus faibles possibles. fExemples1 [00116] Exemple 1 (selon l'invention): fabrication d'un composite thermoplastique à base d'un sirop (méth)acrylique comprenant des additifs dérivés 35 phosporés. 1ère étape : préparation du sirop (méth)acrylique Ref : 0353-ARK31 - 18 - [00117] Un sirop est préparé par dissolution de 10% en poids du PMMA (BS520 un copolymère de MMA comprenant de l'acrylate d'éthyle en tant que comonomère) dans 90% en poids de méthacrylate de méthyle, qui est stabilisé avec du MEHQ (éther monométhylique d'hydroquinone). [00118] Un phosphinate 0P930 de la société Clariant présentant un diamètre D50 de 2,5 pm est incorporé dans le sirop (meth)acrylique, de telle sorte que les proportions en polymère (meth)acrylique, en monomère (meth)acrylique et phosphinate dans le sirop sont les suivantes : 8% de polymère (méthacrylique), 72% de méthacrylate de méthyle et 20% d'0P930. [00119] Aux 100 parts en poids du sirop, sont rajoutés 1 part en poids de peroxyde de benzoyle (BPO - Luperox A75 de la société Arkema). 2ème étape : imprégnation d'un substrat fibreux et polymérisation [00120] L'échantillon a été réalisé avec un tissu taffetas en fibre de verre 600T de la société Chomarat, de masse surfacique 600 g/m2 +/- 5%. Le procédé de mise en oeuvre est de l'imprégnation manuelle suivie d'une compression par le vide, plus communément appelé Compression Voie Humide. [00121] Cette technique consiste à imprégner manuellement chaque couche de la pièce. Une fois toutes les couches imprégnées, un tissu absorbant est placé sur le tissu de délaminage, afin d'absorber le surplus de résine sortant de la pièce lorsque celle-ci est compactée par le vide (500 m Bar). [00122] Pour l'étape de drapage, on étale de la résine sur le moule au pinceau puis on dépose le premier plis de renfort. On redépose ensuite de la résine sur le plis et on applique le rouleau débulleur. On répète ensuite l'opération pour les 8 autres plis. On positionne ensuite le tissu de délaminage et on recouvre l'ensemble d'une bâche à vide. On tire le vide à 500 mBar absolu puis on chauffe le tout à 80°C pendant 4h avant de refroidir à température ambiante pour démouler. [00123] L'Indice d'Oxygène Limite (I0L) de l'échantillon est de 55,6. [00124] La valeur de pHRR est de 187 kW/m2, le TH R est de 21 MJ/m2, le TTI est de 28 secondes, le TOF est de 275 secondes et le TOF-TTI est de 247 secondes [00125] Example 2 (hors invention) lère étape : préparation du sirop (méth)acrylique [00126] Un sirop est préparé par dissolution de 25% en poids du PMMA (BS520 un copolymère de MMA comprenant de l'acrylate d'éthyle en tant que comonomère) dans 75% en poids de méthacrylate de méthyle, qui est stabilisé avec du MEHQ (éther monométhylique d'hydroquinone). [00127] Aux 100 parts en poids du sirop, sont rajoutés 1 part en poids de peroxyde de benzoyle (BPO - Luperox A75 de la société Arkema) Ref : 0353-ARK31 - 19 - 2ème étape : imprégnation d'un substrat fibreux et polymérisation [00128] L'échantillon a été réalisé avec un tissu taffetas en fibre de verre 600T de la société Chomarat, de masse surfacique 600 g/m2 +/- 5%. Le procédé de mise en oeuvre est de l'imprégnation manuelle suivie d'une compression par le vide, plus communément appelé Compression Voie Humide. [00129] Cette technique consiste à imprégner manuellement chaque couche de la pièce. Une fois toutes les couches imprégnées, un tissu absorbant est placé sur le tissu de délaminage, afin d'absorber le surplus de résine sortant de la pièce lorsque celle-ci est compactée par le vide (500 mBar). [00130] Pour l'étape de drapage, on étale de la résine sur le moule au pinceau puis on dépose le premier plis de renfort. On redépose ensuite de la résine sur le plis et on applique le rouleau débulleur. On répète ensuite l'opération pour les 8 autres plis. On positionne ensuite le tissu de délaminage et on recouvre l'ensemble d'une bâche à vide. On tire le vide à 500 mBar absolu puis on chauffe le tout à 80°C pendant 4h avant de refroidir à température ambiante pour démouler. [00131] L'Indice d'Oxygène Limite (I0L) de l'échantillon est de 23. [00132] La valeur de pHRR est de 820 kW/m2, le TH R est de 90 MJ/m2, le TTI est de 40 secondes, le TOF est de 225 secondes et le TTOF-Tl est de 180 secondes Ref : 0353-ARK31 REVENDICATIONS1. Sirop (meth)acrylique liquide d'imprégnation d'un substrat fibreux, ledit substrat fibreux étant constitué de fibres longues, ledit sirop étant caractérisé en ce qu'il comprend : a)un polymère (méth)acrylique, b)un monomère (méth)acrylique, c) au moins une substance ignifugeante choisie parmi : - des additifs dérivés phosphorés tels que des phosphinates, des diphosphinates, des phosphonates, des phosphates, du phosphore rouge, des polyphophates d'ammonium ayant un nombre de motifs n d'au moins 1000, - des charges minérales hydratées telles que des hydroxydes métalliques, la teneur globale en substance ignifugeante dans ledit sirop (méth)acrylique liquide étant inférieure à 50 % en poids, de préférence inférieure à 30 c/o, ledit sirop (méth)acrylique liquide ayant une viscosité dynamique comprise entre 10 mPa*s et 10 000 mPa*s, de préférence entre 50 mPa*s et 5 000 mPa*s et avantageusement entre 100 mPa*s et 1 000 mPa*s. 2. Sirop (meth)acrylique liquide selon la revendication 1, caractérisé en ce que les dérivés phosphorés sont de préférence choisis parmi les phosphinates ou diphosphinates présentant une formule (I) ou (II) : 0 ( RiII - 0 ) Mm+ 0 0 2 - II II (0 -P -R3 -P - 0 ) Mmm+ R1 R2 dans lesquelles : R1 et R2 désignent des groupements alkyle en Cl-06, linéaires ou branchés et/ou aryle ; R3 désigne un groupement alkylène en Ci-Co, linéaire ou branché, arylène en 06-010, alkylarylène ou arylalkylène ; M désigne Mg, Ca, Al, Sb, Sn, Ge, Ti, Zn, Fe, Zr, Ce, Bi, Sr, Mn, Li, Na, K; m est un entier entre 1 et 4; Ref : 0353-ARK31 R2- 21 - n est un entier entre 1 et 4; x est un entier entre 1 et 4. 3. Sirop (meth)acrylique liquide selon la revendication 2, caractérisé en ce que R1 et R2 sont groupements méthyle, éthyle, n-propyle, isopropyle, n-butyle, tert-butyle, n- pentyle et/ou phényle. 4. Sirop (meth)acrylique liquide selon la revendication 2, caractérisé en ce que R3 est le groupement méthylène, éthylène, n-propylène, isopropylène, n-butylène, tert-butylène, n-pentylène, n-octylène ou n-docécylène ; ou le groupement phénylène, méthylphénylène, éthylphénylène, tert-butylphénylène, méthylnaphtylène, phényléthylène, phényléthylène, phénylpropylène ou naphtalène. 5. Sirop (meth)acrylique liquide selon la revendication 2, caractérisé en ce que l'additif ignifugeant est de formule (I) et M désigne Al et R1 et R2 désignent tous deux un groupement alkyle en Cl-06. 6. Sirop (meth)acrylique liquide selon la revendication 5, caractérisé en ce que l' additif ignifugeant a la formule (III) ou (IV) : 0 ( Et EtP ° 3 (III) 0 MeII EtP-° Al" 7. Sirop (meth)acrylique liquide selon l'une des revendications 2 à 6, caractérisé en ce que ledit additif ignifugeant de formule (I) ou (II) représente de 5% à 50% en poids, de préférence de 10% à 30% en poids, et avantageusement de 15% à 25% en poids du sirop 25 (méth)acrylique. 8. Sirop (meth)acrylique liquide selon la revendication 1, caractérisé en ce que les charges minérales hydratées sont constituées par du trihydrate d'alumine ou de l'hydroxyde de magnésium. 30 9. Sirop (meth)acrylique liquide selon la revendication 8, caractérisé en ce que les charges minérales hydratées sont de préférence constituées par du trihydrate d'alumine. Ref : 0353-ARK31- 22 - 10. Sirop (meth)acrylique liquide selon l'une des revendications 8 à 9, caractérisé en ce que les charges minérales hydraté représentent de 5% à 50% en poids, de préférence de 10% à 50% en poids, et avantageusement de 30% à 50% en poids du sirop (m éth)acryl igue. 11. Sirop (meth)acrylique liquide selon l'une des revendications 1 à 10, caractérisé en ce que la (les) substance(s) ignifugeante(s) se présente(nt) sous forme de particules dont le diamètre moyen D50 (Microtrac) est compris entre 0,5 et 10 pm, avantageusement entre 1 et 5 pm. 12. Sirop (meth)acrylique liquide selon l'une des revendications 1 à 11, caractérisé en ce qu'il comprend en outre des additifs tels que la silice pyrogénée ou des argiles/bentonites; et/ou des charges inorganiques telles que le carbonate de magnésium, le carbonate de calcium, l'oxyde de magnésium, l'oxyde de calcium, l'hydrotalcite, le dihydrotalcite, l'hydroxyde de calcium, le talc (silicate de magnésium dihydroxylé), ou des oxydes métalliques comme l'oxyde de zinc, l'oxyde d'aluminium, les oxydes de titane, le trioxyde d'antimoine, le tartrate d'antimoine qui permettent de renforcer l'efficacité de la substance ignifugeante. 13. Sirop (meth)acrylique liquide selon la revendication 1, caractérisé en ce que le polymère (méth)acrylique est un homo- ou copolymère de méthacrylate de méthyle (MMA) ou un de leurs mélanges. 14. Sirop (meth)acrylique liquide selon la revendication 13, caractérisé en ce que le copolymère de méthacrylate de méthyle (MMA) comprend au moins 70 %, de préférence au moins 80 %, avantageusement au moins 90 % et plus avantageusement au moins 95 % en poids de méthacrylate de méthyle (MMA). 15. Sirop (meth)acrylique liquide selon l'une quelconque des revendications 13 à 14, caractérisé en ce que le copolymère de méthacrylate de méthyle (MMA) comprend de 70 % à 99,7 % en poids, de préférence de 80 % à 99,7 % en poids, avantageusement de 90 % à 99,7 % en poids et plus avantageusement de 90 % à 99,5 % en poids de méthacrylate de méthyle et de 0,3 à 30 % en poids, de préférence de 0,3 % à 20 % en poids, avantageusement de 0,3 % à 10 % et plus avantageusement de 0,5 % à 10 % en poids d'au moins un monomère contenant au moins une insaturation éthylénique qui peut copolymériser avec le méthacrylate de méthyle. Ref : 0353-ARK31- 23 - 16. Sirop (meth)acrylique liquide selon l'une quelconque des revendications 13 à 15, caractérisé en ce que le polymère (méth)acrylique comprend un comonomère, ledit comonomère étant un acrylate d'alkyle contenant un groupe alkyle de 1 à 12 atomes de 5 carbone. 17. Sirop (meth)acrylique liquide selon la revendication 16, caractérisé en ce que le comonomère est choisi parmi l'acrylate de méthyle ou l'acrylate d'éthyle et un de leurs mélanges. 10 18. Sirop (meth)acrylique liquide selon la revendication 1, caractérisé en ce que le monomère (méth)acrylique est choisi parmi l'acide acrylique, l'acide méthacrylique, les monomères acryliques d'alkyle, les monomères méthacryliques d'alkyle et leurs mélanges, le groupe alkyle contenant de 1 à 22 carbones, linéaires, ramifiés ou 15 cycliques ; le groupe alkyle contenant de préférence 1 à 12 carbones, linéaires, ramifiés ou cycliques. 19. Sirop (meth)acrylique liquide selon la revendication 18, caractérisé en ce que le monomère (méth)acrylique est choisi parmi le méthacrylate de méthyle, le méthacrylate 20 d'éthyle, l'acrylate de méthyle, l'acrylate d'éthyle, l'acide méthacrylique, l'acide acrylique, l'acrylate de n-butyle, l'acrylate d'isobutyle, le méthacrylate de n-butyle, le méthacrylate d'isobutyle, l'acrylate de cyclohexyle, le méthacrylate de cyclohexyle, l'acrylate d'isobornyle, le méthacrylate d'isobornyle et leurs mélanges. 25 20. Sirop (meth)acrylique liquide selon l'une quelconque des revendications 18 à 19, caractérisé en ce que le monomère (méth)acrylique est choisi parmi le méthacrylate de méthyle, l'acrylate d'isobornyle ou l'acide acrylique et leurs mélanges. 21. Sirop (meth)acrylique liquide selon l'une quelconque des revendications 18 à 20, 30 caractérisé en ce que 50 % en poids du monomère (méth)acrylique est le méthacrylate de méthyle. 22. Sirop (meth)acrylique liquide selon l'une quelconque des revendications précédentes, caractérisé en ce que le polymère (méth)acrylique dans le sirop 35 (méth)acrylique liquide est présent à hauteur d'au moins 1 % en poids, de préférence d'au Ref : 0353-ARK31- 24 - moins 5 %, avantageusement d'au moins 10 % en poids du sirop (méth)acrylique liquide total. 23. Sirop (meth)acrylique liquide selon l'une quelconque des revendications précédentes, caractérisé en ce que le polymère (méth)acrylique dans le sirop (méth)acrylique liquide est présent à hauteur d'au plus 50 % en poids, de préférence d'au plus 35 %, avantageusement d'au plus 20 % en poids du sirop (méth)acrylique liquide total. 24. Sirop (meth)acrylique liquide selon l'une quelconque des revendications précédentes, caractérisé en ce que le monomère (méth)acrylique dans le sirop (méth)acrylique liquide est présent dans des proportions comprises entre 40 et 80%, de préférence entre 40 et 70% en poids du sirop (méth)acrylique liquide total. 25. Sirop (meth)acrylique liquide selon l'une quelconque des revendications précédentes, caractérisé en ce que le sirop (méth)acrylique liquide comprend : a)de 5 % en poids à 20 % en poids d'un polymère (méth)acrylique, b) de 40% en poids à 80 % en poids d'un monomère (méth)acrylique, c) de 10 % en poids à 30% en poids d'un agent ignifugeant de formule (I) ou (II), et/ou d) de 15 % en poids à 50 % en poids de trihydrate d'alumine. 26. Procédé d'imprégnation pour l'imprégnation d'un substrat fibreux, ledit substrat fibreux étant constitué de fibres longues et ledit procédé comprenant une étape d'imprégnation dudit substrat fibreux avec ledit sirop (méth)acrylique selon l'une des revendications 1 à 25. 27. Procédé d'imprégnation selon la revendication 26, caractérisé en ce que l'étape d'imprégnation dudit substrat fibreux est réalisée dans un moule fermé. 28. Matériau composite polymère comprenant une matrice (méth)acrylique thermoplastique et un substrat fibreux utilisé comme renfort, dans lequel le substrat fibreux est constitué de fibres longues, ledit matériau composite étant caractérisé en ce que la matrice (méth)acrylique thermoplastique est obtenue après polymérisation dudit substrat fibreux pré-imprégné dudit sirop (méth)acryique liquide selon l'une quelconque des revendiations 1 à 25. Ref : 0353-ARK31- 25 - 29. Procédé de fabrication de pièces mécaniques ou éléments structurels en matériau composite, comprenant les étapes suivantes : a) l'imprégnation d'un substrat fibreux avec un sirop (méth)acrylique liquide selon l'une quelconque des revendications 1 à 25, b) la polymérisation du sirop (méth)acrylique liquide imprégnant ledit substrat fibreux. 30. Procédé de fabrication selon la revendication 29, caractérisé en ce que l'imprégnation du substrat fibreux à l'étape a) est réalisée dans un moule fermé. 31. Procédé de fabrication selon l'une quelconque des revendications 29 à 30, caractérisé en ce que l'étape a) et l'étape b) sont réalisées dans le même moule fermé. 32. Procédé de fabrication selon l'une quelconque des revendications 29 à 31, caractérisé en ce que le procédé est choisi parmi le moulage par transfert de résine ou l'infusion. 33. Pièce mécanique ou élément structurel en matériau composite selon la revendication 28, ou obtenue par le procédé de fabrication selon les revendications 29 à 20 32. 34. Pièce selon la revendication 33, ladite pièce étant une pièce d'automobile, une pièce de bateau, une pièce de train, un article de sport, une pièce d'avion ou d'hélicoptère, une pièce de vaisseau spatial ou de fusée, une pièce de module 25 photovoltaïque, une pièce d'éolienne, une pièce de meuble, une pièce de construction ou de bâtiment, une pièce de téléphone ou de téléphone portable, une pièce d'ordinateur ou de télévision, une pièce d'imprimante et de photocopieuse. Ref : 0353-ARK31